(57)【要約】【課題】透明性に優れ、近赤外線及び赤外〜遠赤外線の遮断し、熱遮断性及び断熱性に優れる熱線遮断性フッ素樹脂複合シート、及び該熱線遮断性フッ素樹脂複合シートを用いてなる屋根材の提供。【解決手段】少なくとも片面にフッ素樹脂の層を有する補強基材からなる熱線遮断性フッ素樹脂複合シートであって、該フッ素樹脂が近赤外線遮断性の無機微粒子を含有すること又は複合シートの表面に該無機微粒子を含有する層を有することを特徴とする熱線遮断性フッ素樹脂複合シート、及び該熱線遮断性フッ素樹脂複合シートを用いてなる屋根材。【選択図】図２
2004025586.tif 000002
【特許請求の範囲】
【請求項１】
少なくとも片面にフッ素樹脂の層を有する補強基材から実質的になるフッ素樹脂複合シートであって、該フッ素樹脂が近赤外線遮断性の無機微粒子を含有すること又はフッ素樹脂の層の表面に該無機微粒子を含有する層を有することを特徴とする熱線遮断性フッ素樹脂複合シート。
【請求項２】
前記フッ素樹脂がポリテトラフルオロエチレン、テトラフルオロエチレン−ペルフルオロ（アルキルビニルエーテル）共重合体、テトラフルオロエチレン−ヘキサフルオロプロピレン共重合体、エチレン−テトラフルオロエチレン共重合体及びポリフッ化ビニリデンからなる群から選ばれる１種以上である請求項１に記載の熱線遮断性フッ素樹脂複合シート。
【請求項３】
前記無機微粒子が、アンチモン含有酸化スズ、スズ含有酸化インジウム及びインジウム含有酸化亜鉛からなる群から選ばれる１種以上である請求項１又は２に記載の熱線遮断性フッ素樹脂複合シート。
【請求項４】
前記補強基材がガラス繊維織布である請求項１〜３のいずれかに記載の熱線遮断性フッ素樹脂複合シート。
【請求項５】
波長３００ｎｍ以上７００ｎｍ未満の紫外線及び可視光線の透過率が０〜５０％であり、波長７００ｎｍ以上２３００ｎｍ未満の近赤外線の透過率が０〜２０％である請求項１〜４のいずれかに記載の熱線遮断性フッ素樹脂複合シート。
【請求項６】
請求項１〜５のいずれかに記載の熱線遮断性フッ素樹脂複合シートを用いてなる屋根材。
【発明の詳細な説明】
【０００１】
【発明の属する技術分野】
本発明は、熱線遮断性フッ素樹脂複合シート及びそれを用いてなる屋根材に関する。
【０００２】
【従来の技術】
従来より、耐熱性織布を補強基材とし、その両面にフッ素樹脂の層を有するフッ素樹脂複合シートが知られている。例えば、ポリテトラフルオロエチレン（以下、ＰＴＦＥという。）の層を有するガラス繊維織布からなるＰＴＦＥ複合シートは、ガラス繊維織布にＰＴＦＥの水性分散液を含侵した後、乾燥し、ついで４００℃付近の温度で焼成する工程を数回繰り返して製造される。該ＰＴＦＥ複合シートにおいては、ＰＴＦＥがガラス繊維織布に含侵し、ガラス繊維織布層とＰＴＦＥ塗膜の層が一体化されている。
【０００３】
前記ＰＴＦＥ複合シートは、ＰＴＦＥの特性から耐熱性、耐薬品性、非粘着性に優れるとともに、ガラス繊維織布の特性から機械強度に優れる。前記特性を活かして、該ＰＴＦＥ複合シートは、イベント会場、スポーツ施設、アトリウム等の建築物の屋根被覆材や資材倉庫等の屋根用膜材（以下、総称して屋根材という。）として建築物用途に用いられる。
【０００４】
近年、前記建築物用途では、室内で植物が栽培されたり、自然に近い室内環境が望まれたりすることから、フッ素樹脂複合シートには、日中には照明を用いなくても室内の明るさが確保できる透明性が要求されている。
【０００５】
従来のＰＴＦＥ複合シートは、透明性が充分でないので、透明性を向上するためにガラス繊維織布の開口率を上げたり、ＰＴＦＥに代えて、透明性に優れるテトラフルオロエチレン−ペルフルオロ（アルキルビニルエーテル）共重合体等を用いる方法が試みられている。しかし、これらの方法では、可視光線透過率が高くなり明るい室内環境が提供できるものの、近赤外線の透過率も高くなるため室温が上昇し、冷房負荷が高まる問題点が指摘されている。さらに、赤外線及び遠赤外線の透過率も高くなるため、夜間の放射冷却現象により室温が低下し、暖房負荷が高まるとの指摘がある。
【０００６】
従来、屋根用膜材用途では、断熱性を高めるために、ＰＴＦＥ複合シートを２層にして使用される。しかし、近年、低コストの簡易な屋根構造が求められ、フッ素樹脂複合シートを単層で使用されるケースが増え、単層でも高い透明性とともに熱線遮断性と断熱性とを合せ持つ熱線遮断性複合シートの開発要求が高くなっている。
【０００７】
【発明が解決しようとする課題】
本発明の目的は、近赤外線及び赤外〜遠赤外線を遮断し、熱遮断性及び断熱性に優れる熱線遮断性フッ素樹脂複合シート及びそれを用いてなる屋根材を提供することである。
【０００８】
【課題を解決するための手段】
本発明は、少なくとも片面にフッ素樹脂の層を有する補強基材から実質的になるフッ素樹脂複合シートであって、該フッ素樹脂が近赤外線遮断性の無機微粒子を含有すること又はフッ素樹脂の層の表面に該無機微粒子を含有する層を有することを特徴とする熱線遮断性フッ素樹脂複合シートを提供する。
【０００９】
また、本発明は、該熱線遮断性フッ素樹脂複合シートを用いてなる屋根材を提供する。
【００１０】
【発明の実施の形態】
本発明における補強基材としては、ガラス繊維織布、ポリアミド系繊維織布、ポリアラミド系繊維織布、ポリエステル系繊維織布、ポリビニルアルコール系繊維織布、ポリエステル系不織布、ガラス繊維系不織布等が挙げられる。補強基材の厚さは３００〜１０００μｍが好ましく、５００〜７００μｍがより好ましい。
【００１１】
補強基材としては、機械的強度の観点から織布が好ましく、透明性、耐候性、機械的強度の観点からガラス繊維織布が好ましい。織布の織り方としては、平織り、目抜き平織り、バスケット織り、からみ織り、マリモ織り、朱子織等が挙げられる。好ましくは、平織り又は目抜き平織りである。
補強基材は、表面処理されていてもよい。その処理方法としては、熱処理、又はビニルシラン、アミノシラン、アクリルシラン、エポキシシラン等による表面処理が挙げられる。好ましくはエポキシシランによる表面処理である。表面処理されていると補強基材とフッ素樹脂との接着性が向上するので好ましい。
【００１２】
本発明におけるフッ素樹脂としては、ＰＴＦＥ、テトラフルオロエチレン−ペルフルオロ（アルキルビニルエーテル）共重合体（以下、ＰＦＡという。）、テトラフルオロエチレン−ヘキサフルオロプロピレン共重合体（以下、ＦＥＰという。）、エチレン−テトラフルオロエチレン共重合体（以下、ＥＴＦＥという。）及びポリフッ化ビニリデンからなる群から選ばれる１種以上であることが好ましい。
【００１３】
より好ましくは、耐候性により優れる、ＰＴＦＥ、ＰＦＡ又はＦＥＰである。特に、近赤外線を遮断する無機微粒子の分散性等に優れることからＰＴＦＥが最も好ましい。本明細書において、特定波長の光線を遮断するとは、特定波長の光線を吸収又は反射することをいう。
【００１４】
本発明の熱線遮断性フッ素樹脂複合シートは、フッ素樹脂が近赤外線遮断性の無機微粒子を含有する又はフッ素樹脂の層の表面に該無機微粒子を含有する層を有する。
【００１５】
近赤外線を遮断する無機微粒子としては、具体的には波長３００ｎｍ以上７００ｎｍ未満の紫外線及び可視光線は透過し、波長７００ｎｍ以上２３００ｎｍ未満の近赤外線を遮断する性質を有するものが好ましい。さらに、波長２３００ｎｍ以上２５０００ｎｍ未満の赤外線を遮断する無機微粒子は、フッ素樹脂複合シートに断熱性を付与し、該フッ素樹脂複合シートからの放射冷却を抑制する効果を奏するので好ましい。
【００１６】
無機微粒子の具体例としては、アンチモン含有酸化スズ（以下、ＡＴＯという。）、スズ含有酸化インジウム（以下、ＩＴＯという。）、インジウム含有酸化亜鉛（以下、ＩＺＯという。）等が挙げられる。紫外線及び可視光線の透過性が高く、近赤外線の遮断性に優れ、比較的安価であることからＡＴＯがより好ましい。
【００１７】
無機微粒子の粒径は、５〜５００ｎｍが好ましく、１０〜１００ｎｍがより好ましく、１０〜５０ｎｍが最も好ましい。この粒径範囲にあるとフッ素樹脂に分散してもフッ素樹脂の透明性が損なわれない。
【００１８】
本発明において、フッ素樹脂の層の無機微粒子の含有量は５〜７５質量％が好ましく、１０〜３０質量％がより好ましい。
【００１９】
本発明の熱線遮断性フッ素樹脂複合シートは、少なくとも片面にフッ素樹脂の層を有する補強基材から実質的になるフッ素樹脂複合シートである。ここで、実質的とは、フッ素樹脂複合シートフッ素樹脂の層と補強基材とだけで構成されていてもよく、フッ素樹脂の層と補強基材とが接着剤等で接着されていてもよいことを表す。
【００２０】
本発明の熱線遮断性フッ素樹脂複合シートの製造方法としては、以下の（１）〜（６）の方法等が好ましい。
【００２１】
（１）無機微粒子をフッ素樹脂に分散し、無機微粒子を含有するフッ素樹脂を得た後、該無機微粒子を含有するフッ素樹脂を補強基材の少なくとも片面に塗布、含侵させて近赤外線遮断性の無機微粒子を含有するフッ素樹脂の層を形成する方法。
【００２２】
（２）あらかじめ補強基材の少なくとも片面に無機微粒子を含有しないフッ素樹脂の層を形成した後、該フッ素樹脂の層の表面に前記無機微粒子を含有するフッ素樹脂を塗布して、該無機微粒子を含有する層を形成する方法。
【００２３】
（３）あらかじめ補強基材の少なくとも片面に無機微粒子を含有しないフッ素樹脂の層を形成した後、該フッ素樹脂の層の表面に前記無機微粒子の薄層を形成する方法。
【００２４】
（４）前記無機微粒子を含有するフッ素樹脂をフィルムに成形して、該フィルムを補強基材に融着又は接着剤を用いて接着する方法。
【００２５】
（５）前記無機微粒子を含有しないフッ素樹脂のフィルムを補強基材に融着又は接着剤を用いて接着した後、フィルムの上に無機微粒子を含有するフッ素樹脂の層を形成する方法。
【００２６】
（６）前記無機微粒子を含有しないフッ素樹脂のフィルムを補強基材に融着又は接着剤を用いて接着した後、フィルムの上に前記無機微粒子の薄層を形成する方法。
【００２７】
（１）、（２）、（４）又は（５）における、無機微粒子を含有するフッ素樹脂の製造方法としては、無機微粒子とフッ素樹脂粉末とをドライブレンドする方法、フッ素樹脂の分散液と無機微粒子とを混合する方法等が挙げられる。
好ましくは、乳化重合により得られたフッ素樹脂の水性分散液と無機微粒子とを混合する方法である。その際、水性分散液の安定性を向上させるために、水性分散液に界面活性剤を添加することが好ましい。
【００２８】
（２）又は（５）における、フッ素樹脂の層の表面又はフィルムの上に無機微粒子を含有するフッ素樹脂を形成する方法としては、無機微粒子を含有するフッ素樹脂の分散液をグラビアコーティング法、ディッピング法、スプレーコーティング法等の湿式法で塗工する方法が挙げられる。（３）又は（６）における、フッ素樹脂の層の表面に又はフィルムの上に無機微粒子の薄層を形成する方法としては、真空蒸着法、スパッタリング法、イオンプレーティング法、化学蒸着法等が挙げられる。
【００２９】
熱線遮断性フッ素樹脂複合シートの製造方法としては、特に、（１）の方法が好ましい。具体的には、フッ素樹脂の水性分散液に無機微粒子を添加し、分散させた後、該分散液を補強基材に塗布、含浸させた後、フッ素樹脂の融点以上分解温度以下の温度で焼成する。このような含浸と焼成を複数回繰り返すことにより、所望の膜厚のフッ素樹脂複合シートが得られる。
【００３０】
本発明のフッ素樹脂複合シートにおいて、フッ素樹脂の層の厚さは、５０〜５００μｍが好ましく、１００〜２００μｍがより好ましい。
【００３１】
本発明のフッ素樹脂複合シートの厚さは、４００〜２０００μｍが好ましく、５００〜８００μｍがより好ましい。この範囲にあるとフッ素樹脂複合シートの紫外及び可視光線の光線透過率が高い。
【００３２】
本発明の熱線遮断性フッ素樹脂複合シートは、波長３００ｎｍ以上７００ｎｍ未満の紫外線及び可視光線の透過率が０〜５０％が好ましく、１０〜３０％がより好ましい。また、波長７００ｎｍ以上２３００ｎｍ未満の近赤外線の透過率は０〜２０％が好ましく、０〜１５％がより好ましい。
本発明のフッ素樹脂複合シートの用途としては、プール、体育館、テニスコート等のスポーツ施設の屋根材、展示会場、集会場等のイベント施設の屋根材、空港、駅、アトリウム、サンルーム等の大空間建築の屋根材又は明かり取り、施設園芸用グリーンハウス等の屋根被覆材等が挙げられる。特に、スポーツ施設の屋根材、大空間建築の屋根材又は明かり取りが好ましい。
【００３３】
【実施例】
以下に、例を挙げて本願発明を詳細に説明するが、本願発明はこれらに限定されない。例２、５及び６が実施例であり、例４が比較例であり、例１が参考例であり、例３が参考比較例である。
【００３４】
［例１（参考例）］
蒸留水の１７０ｇにラウリル硫酸ナトリウム（和光純薬社製）の３ｇ、トライトンＸ１００（ユニオンカーバイド社製ノニオン系界面活性剤商品名）の５ｇを少量ずつ加えて溶解させ、水溶液を得た。ついで、この水溶液にＡＴＯ微粒子（触媒化成工業社製）の５０ｇを加えてホモジナイザーで３０分間撹拌し、ＡＴＯ水性分散液（Ａ）を得た。
【００３５】
ついで、ＡＴＯ水性分散液（Ａ）の２２８ｇにフルオン（登録商標）ＸＡＤ９１１（旭硝子フロロポリマーズ社製、ＰＴＦＥ含有量６０質量％のＰＴＦＥ水性分散液）の８３３ｇを加えて均一に混合し、ＡＴＯ微粒子を含有するフッ素樹脂水性分散液（Ｂ）の１０６１ｇを得た。水性分散液（Ｂ）のＰＴＦＥ含有量は４７％、ＡＴＯ微粒子の含有量はＰＴＦＥに対して１０％であった。
【００３６】
水性分散液（Ｂ）を、厚さ５０μｍのアルミ箔上にバーコーターで塗布し、３８０℃で１０分間焼成した。塗膜の厚さは約１５μｍであった。この塗膜の上に水性分散液（Ｂ）の塗布及び焼成を繰り返し、ＰＴＦＥをアルミ箔上に合計で２層及び４層重ね塗りした。ついで、塗膜を剥離し、ＡＴＯ微粒子を含有するＰＴＦＥシート（Ｃ）及び（Ｄ）を得た。２層重ね塗りして得たＰＴＦＥシート（Ｃ）及び４層重ね塗りして得たＰＴＦＥシート（Ｄ）の厚さは、それぞれ約３０μｍ（ＰＴＦＥシートの質量は６５ｇ／ｍ２）及び約６０μｍ（ＰＴＦＥシートの質量は１３１ｇ／ｍ２）であった。ＰＴＦＥシート中のＡＴＯ微粒子の含有量は、ＰＴＦＥシート（Ｃ）で５．９ｇ／ｍ２、ＰＴＦＥシート（Ｄ）で１１．９ｇ／ｍ２と計算された。ＰＴＦＥシート（Ｃ）及び（Ｄ）の光線透過特性を図１に示す。
【００３７】
［例２］
厚さ４００μｍのガラス繊維織布の両面に、フルオン（登録商標）ＸＡＤ９１１の塗布及び３８０℃で１０分間焼成を各３回繰り返し、厚さ約５００μｍのＰＴＦＥ複合シート（Ｅ）を得た。ＰＴＦＥ複合シート（Ｅ）に例１で作製した水性分散液（Ｂ）をバーコーターで塗布し、ついで３８０℃で１０分間焼成した。塗布及び焼成を繰り返し、ＡＴＯ微粒子を含有するＰＴＦＥ水性分散液（Ｂ）を合計で２層重ね塗りした塗膜を有する厚さ５３０μｍのＰＴＦＥ複合シート（Ｆ）及び４層重ね塗りした塗膜を有する厚さ５６０μｍのＰＴＦＥ複合シート（Ｇ）を得た。及び（Ｇ）の光線透過特性を図２に示す。
【００３８】
ＰＴＦＥ複合シート（Ｆ）の波長３００ｎｍ以上７００ｎｍ未満の紫外線及び可視光線の透過率が０〜１８．６％であり、波長７００ｎｍ以上２３００ｎｍ未満の近赤外線の透過率が４．３〜１８．６％であった。ＰＴＦＥ複合シート（Ｇ）の波長３００ｎｍ以上７００ｎｍ未満の紫外線及び可視光線の透過率が０〜１２．５％であり、波長７００ｎｍ以上２３００ｎｍ未満の近赤外線の透過率が２〜１２．５％であった。
【００３９】
［例３（参考比較例）］
厚さ５０μｍのアルミ箔上にフルオン（登録商標）ＸＡＤ９１２（旭硝子フロロポリマーズ社製、ＰＴＦＥ含有量５５％のＰＴＦＥ水性分散液）をバーコーターで塗布し、３８０℃で１０分間焼成した。この塗膜の上にフルオン（登録商標）ＸＡＤ９１２を塗布及び３８０℃で１０分間焼成を３回繰り返し、合計４層重ね塗りした塗膜を有するアルミ箔を得た後、塗膜を剥離し、ＡＴＯ微粒子を含有しない厚さ６５μｍのＰＴＦＥシート（Ｈ）を得た。ＰＴＦＥシート（Ｈ）の光線透過特性を図３に示す。
【００４０】
［例４（比較例）］
例２で使用したＰＴＦＥ複合シート（Ｅ）に、フルオン（登録商標）ＸＡＤ９１１をバーコーターで塗布し、３８０℃で１０分間焼成した。この塗膜上にフルオン（登録商標）ＸＡＤ９１１の塗布及び焼成を２回繰り返し、ＡＴＯ微粒子は含有しないＰＴＦＥの層を有する厚さ５００μｍのＰＴＦＥ複合シート（Ｉ）を得た。ＰＴＦＥ複合シート（Ｉ）の光線透過特性を図４に示す。
ＰＴＦＥ複合シート（Ｉ）の波長３００ｎｍ以上７００ｎｍ未満の紫外線及び可視光線の透過率が０〜１６％であり、波長７００ｎｍ以上２３００ｎｍ未満の近赤外線の透過率が１６〜２５％であった。
【００４１】
図１及び図２から、本願発明のＡＴＯ微粒子を含有するＰＴＦＥ複合シートは、波長７００以上２３００ｎｍ未満の近赤外線を選択的に吸収し、熱線遮断性を有することがわかる。一方、図３及び図４から、ＡＴＯ微粒子を含有しないＰＴＦＥ複合シートは、近赤外線を選択的に吸収せず、熱線遮遮断性を有しない。
【００４２】
［例５］
空間容積５０×５０×５０ｃｍの発泡ポリスチレン製容器の内側５面を黒色に塗装した容器を用意し、その開口部に例２で作成したＰＴＦＥ複合シート（Ｆ）を展張し、７月中旬に直射日光下（天候：快晴）に朝９時から午後２時まで放置し、午後２時における容器の内部温度を測定した。例４で作成したＰＴＦＥ複合シート（Ｉ）を展張した場合の内部温度を基準とした。内部温度が低い場合をマイナス、高い場合をプラスで表示した。マイナスの値が大きいほど熱線遮断性に優れていることを示す。ＰＴＦＥ複合シート（Ｆ）を用いた場合には、内部温度がマイナス５℃であり、熱線遮断性に優れることがわかった。
【００４３】
［例６］
例２で作成したＰＴＦＥ複合シート（Ｆ）をＪＩＳ　Ａ１４１５のプラスチック建築材料の促進暴露試験方法に準拠し、光源用のカーボンの種類としてサンシャインカーボンを用い、５０００時間促進暴露した後、光線透過率を測定した。光線透過率は促進暴露前と変化なく、耐候性に優れることがわかった。
【００４４】
【発明の効果】
本発明の熱線遮断性フッ素樹脂複合シートは、紫外〜可視光の透明性が高いうえ、波長７００ｎｍ以上２３００ｎｍ未満の近赤外線を選択的に吸収し、熱線遮断性に優れる。該熱線遮断性フッ素樹脂複合シートは屋根材として優れる。また、該熱線遮断性フッ素樹脂複合シートを備えた施設においては、日中には自然の明るさは保持するうえ、日中の室温の上昇及び夜間の室温の低下を抑制することができる。
【図面の簡単な説明】
【図１】例１に記載のＰＴＦＥシートの光線透過特性。
【図２】例２に記載のＰＴＦＥ複合シートの光線透過特性。
【図３】例３に記載のＰＴＦＥシートの光線透過特性。
【図４】例４に記載のＰＴＦＥ複合シートの光線透過特性。
【符号の説明】
ＰＴＦＥシート（Ｃ）：例１に記載のＡＴＯ微粒子を含有する厚さ約３０μｍのＰＴＦＥシート。
ＰＴＦＥシート（Ｄ）：例１に記載のＡＴＯ微粒子を含有する厚さ約６０μｍのＰＴＦＥシート。
ＰＴＦＥ複合シート（Ｆ）：例２に記載のＡＴＯ微粒子を含有するＰＴＦＥの層を有する厚さ約５３０μｍのＰＴＦＥ複合シート。
ＰＴＦＥ複合シート（Ｇ）：例２に記載のＡＴＯ微粒子を含有するＰＴＦＥの層を有する厚さ約５６０μｍのＰＴＦＥ複合シート。
ＰＴＦＥ複合シート（Ｈ）：例３のＡＴＯ微粒子を含有しない厚さ６５μｍのＰＴＦＥシート。
ＰＴＦＥ複合シート（Ｉ）：例４のＡＴＯ微粒子は含有しないＰＴＦＥの層を有する厚さ５００μｍのＰＴＦＥ複合シート。
【図１】
2004025586.tif 000003
【図２】
2004025586.tif 000004
【図３】
2004025586.tif 000005
【図４】
2004025586.tif 000006